(57)【要約】【課題】高温下での高い保持力等の耐久性に優れた粘着層を形成し得る無溶剤型樹脂組成物を提供すること。【解決手段】（Ａ）（ａ−１）活性エネルギー線を吸収することによってラジカルを発生させる光反応性官能基を有するラジカル重合性単量体及び（ａ−２）その他のラジカル重合性単量体を単量体単位として含む光反応性共重合体と、（Ｂ）ラジカル重合性単量体と、を含有する樹脂組成物が開示される。【選択図】なし【特許請求の範囲】
【請求項１】
（Ａ）（ａ−１）活性エネルギー線を吸収することによってラジカルを発生させる光反応性官能基を有するラジカル重合性単量体及び（ａ−２）その他のラジカル重合性単量体を単量体単位として含む光反応性共重合体と、
（Ｂ）ラジカル重合性単量体と、
を含有する無溶剤型樹脂組成物。
【請求項２】
前記光反応性官能基が、他の分子の水素を引き抜いてラジカルを発生させる基である、請求項１に記載の無溶剤型樹脂組成物。
【請求項３】
（ａ−１）活性エネルギー線を吸収することによってラジカルを発生させる光反応性官能基を有するラジカル重合性単量体に由来する単量体単位の量が、（Ａ）光反応性共重合体１００質量部に対して０．０１〜１０重量部である、請求項１又は２に記載の無溶剤型樹脂組成物。
【請求項４】
（ａ−１）活性エネルギー線を吸収することによってラジカルを発生させる光反応性官能基を有するラジカル重合性単量体が、下記式（１）で示されるベンゾフェノン誘導体である、請求項１〜３のいずれか一項に記載の無溶剤型樹脂組成物。
【化１】
2019081837.tif 000006
［式（１）中、Ｒ１は水素原子又はメチル基を表し、Ｒ２及びＲ３はそれぞれ独立にアルキル基、カルボキシル基、水素原子又はハロゲン原子を表し、Ｘは２価の結合基を表す。］
【請求項５】
（Ａ）光反応性共重合体の重量平均分子量が１０００００以上である、請求項１〜４のいずれか一項に記載の無溶剤型樹脂組成物。
【請求項６】
（Ａ）光反応性共重合体及び（Ｂ）ラジカル重合性単量体の合計量を１００質量部として、（Ａ）光反応性共重合体の含有量が１〜９５重量部で、（Ｂ）ラジカル重合性単量体の含有量が５〜９９重量部である、請求項１〜５のいずれか一項に記載の無溶剤型樹脂組成物。
【請求項７】
（Ｃ）光重合開始剤を更に含有する、請求項１〜６のいずれか一項に記載の無溶剤型樹脂組成物。
【請求項８】
請求項１〜７のいずれか一項に記載の無溶剤型樹脂組成物を用いてなる、粘着フィルム。
【発明の詳細な説明】
【技術分野】
【０００１】
本発明は、粘着フィルム、粘着テープ、粘着ラベル等の粘着層を形成するために用いることができる無溶剤型樹脂組成物に関する。
【背景技術】
【０００２】
粘着フィルム、粘着テープ、粘着ラベル等に使用される粘着剤として、粘着性のポリマを溶剤に溶解した「熱硬化型粘着剤」が従来から使用されているが、近年、環境問題を背景に、有機溶剤を使用しない無溶剤型粘着剤組成物が注目されている。無溶剤型粘着剤組成物として、特許文献１に記載されているような、粘着性を有する樹脂成分、希釈モノマ成分、光重合開始剤から構成される「紫外線硬化型粘着剤」がある。紫外線硬化型粘着剤を基材フィルム又は剥離シートに塗工し、塗膜に紫外線などの活性エネルギー線を照射して希釈モノマ成分を重合させることで、粘着層が形成される。
【先行技術文献】
【特許文献】
【０００３】
【特許文献１】特開平２−１７０８７９号公報
【特許文献２】特開平１−２７８５１８号公報
【特許文献３】特開昭６２−２８４６５１号公報
【発明の概要】
【発明が解決しようとする課題】
【０００４】
従来から使用されている、溶剤を含む熱硬化型粘着剤には、基材に塗工する際に多官能イソシアネートなどの架橋剤を添加することが一般的である。ポリマが有する官能基と架橋剤が乾燥時の熱で反応するため、得られる粘着層は架橋ポリマを含む。しかし、一般的な紫外線硬化型粘着剤の場合は、含有する樹脂成分を熱によって化学的に結合させることができないため、非架橋のポリマ分が粘着剤中に存在しており、特に高温下での保持力などの耐久性が十分でなかった。この問題への対策として、特許文献２において提案されているように、炭素−炭素不飽和結合などのラジカル重合反応性を有する官能基を樹脂成分に導入することも検討されているが、この場合、樹脂成分の重合後に付加反応を行う必要があり、製造工程が煩雑になるため、製造コストの点で問題があった。特許文献３は、ベンゾフェノン構造を有するポリマを含有する医療用感圧接着剤組成物を開示するが、ここに開示される粘着剤は、無溶剤型のものではない。
【０００５】
本発明の主な目的は、高温下での高い保持力等の耐久性に優れた粘着層を形成し得る無溶剤型樹脂組成物を提供することにある。
【課題を解決するための手段】
【０００６】
本発明の一側面は、（Ａ）（ａ−１）活性エネルギー線を吸収することによってラジカルを発生させる光反応性官能基を有するラジカル重合性単量体及び（ａ−２）その他のラジカル重合性単量体を単量体単位として含む光反応性共重合体と、（Ｂ）ラジカル重合性単量体と、を含有する無溶剤型樹脂組成物に関する。光反応性官能基は、他の分子の水素を引き抜いてラジカルを発生させる基であってもよい。
【０００７】
（ａ−１）活性エネルギー線を吸収することによってラジカルを発生させる光反応性官能基を有するラジカル重合性単量体に由来する単量体単位の量が、（Ａ）光反応性共重合体１００質量部に対して０．０１〜１０重量部であってもよい。
【０００８】
（ａ−１）活性エネルギー線を吸収することによってラジカルを発生させる光反応性官能基を有するラジカル重合性単量体が、下記式（１）で示されるベンゾフェノン誘導体であってもよい。
【化１】
2019081837.tif 000002
式（１）中、Ｒ１は水素原子又はメチル基を表し、Ｒ２及びＲ３はそれぞれ独立にアルキル基、カルボキシル基、水素原子又はハロゲン原子を表し、Ｘは２価の結合基を表す。
【０００９】
（Ａ）光反応性共重合体の重量平均分子量が１０００００以上であってもよい。
【００１０】
（Ａ）光反応性共重合体及び（Ｂ）ラジカル重合性単量体の合計量を１００質量部として、（Ａ）光反応性共重合体の含有量が１〜９５重量部で、（Ｂ）ラジカル重合性単量体の含有量が５〜９９重量部であってもよい。
【００１１】
本発明に係る無溶剤型樹脂組成物は、（Ｃ）光重合開始剤を更に含有してもよい。光重合開始剤を含有する樹脂組成物は、活性エネルギー線硬化型樹脂組成物として容易に機能することができる。
【発明の効果】
【００１２】
本発明の無溶剤型樹脂組成物によれば、高温下での高い保持力等の耐久性に優れた粘着層を形成することができる。
【発明を実施するための形態】
【００１３】
以下、本発明のいくつかの実施形態について詳細に説明する。ただし、本発明は以下の実施形態に限定されるものではない。本明細書において、「（メタ）アクリル」の用語は、メタクリル、アクリル又はその両方を意味する。「（メタ）アクリレート」等の用語も同様である。
【００１４】
一実施形態に係る樹脂組成物は、（Ａ）（ａ−１）活性エネルギー線（例えば紫外線）を吸収することによってラジカルを発生させる光反応性官能基を有するラジカル重合性単量体、及び（ａ−２）その他のラジカル重合性単量体を単量体単位として含む（Ａ）光反応性共重合体と、（Ｂ）ラジカル重合性単量体とを含有する。必要に応じ、樹脂組成物は（Ｃ）光重合開始剤等の他の成分を更に含有してもよい。
【００１５】
（Ａ）光反応性共重合体は、（ａ−１）光反応性官能基を有するラジカル重合性単量体と、（ａ−２）その他のラジカル重合性単量体とを共重合させることによって得ることのできる共重合体であり、主鎖と、主鎖に結合した光反応性官能基とを有している。
【００１６】
光反応性官能基の例としては、他の分子の水素を引き抜いてラジカルを発生させる、水素引き抜き型の基、及び、官能基自体の開裂によりラジカルを発生させる直接開裂型の基がある。水素引き抜き型の基として、例えば、ベンゾフェノン基、チオキサントン基、及びキノン基が挙げられる。直接開裂型の基としては、例えば、ベンゾインエーテル基、ベンジルケタール基、α−ヒドロキシアセトフェノン基、及びα−アミノアセトフェノン基が挙げられる。直接開裂型の基の場合、開裂により生成した低分子量のラジカルを基点とするポリマが生成し、このポリマが粘着層の耐久性を低下させる可能性がある。そのため、水素引き抜き型の基がより好ましい。
【００１７】
（ａ−１）光反応性官能基を有するラジカル重合性単量体は、例えば、水素引き抜き型光重合開始剤に由来する部分構造と、ラジカル重合性基とを有する化合物であることができる。その例としては、ベンゾフェノン誘導体、チオキサントン誘導体、キノン類などの水素引き抜き型光重合開始剤に由来し、光反応性官能基を含む部分構造と、（メタ）アクリロイル基などのラジカル重合性基とを有する化合物が挙げられる。
【００１８】
（ａ−１）光反応性官能基を有するラジカル重合性単量体は、下記式（１）で示されるベンゾフェノン誘導体であってもよい。
【化２】
2019081837.tif 000003
式（１）中、Ｒ１は水素原子又はメチル基を表し、Ｒ２及びＲ３はそれぞれ独立にアルキル基、カルボキシル基、水素原子又はハロゲン原子を表し、Ｘは２価の結合基を表す。
【００１９】
（ａ−１）活性エネルギー線を吸収することによってラジカルを発生させる光反応性官能基を有するラジカル重合性単量体に由来する単量体単位の量は、（Ａ）光反応性共重合体１００質量部に対して、０．０１〜１０重量部であってもよい。
【００２０】
（ａ−２）その他のラジカル重合性単量体の例としては、（メタ）アクリル酸エステル、（メタ）アクリルアミド化合物、及び芳香族ビニル化合物が挙げられる。
【００２１】
（メタ）アクリル酸エステルは、例えば、直鎖又は分岐アルキル（メタ）アクリレート、脂環式（メタ）アクリレート、芳香族（メタ）アクリレート、アルコキシアルキル（メタ）アクリレート、アルコキシ（ポリ）アルキレングリコール（メタ）アクリレート、フルオロアルキル（メタ）アクリレート、及びジアルキルアミノアルキル（メタ）アクリレートからなる群より選ばれる少なくとも１種であってもよい。
【００２２】
直鎖又は分岐アルキル（メタ）アクリレートとしては、例えば、メチル（メタ）アクリレート、エチル（メタ）アクリレート、ｎ−プロピル（メタ）アクリレート、ｎ−ブチル（メタ）アクリレート、イソブチル（メタ）アクリレート、ｔ−ブチル（メタ）アクリレート、エチルへキシル（メタ）アクリレート、ステアリル（メタ）アクリレート、ラウリル（メタ）アクリレート、トリデシル（メタ）アクリレート、ステアリル（メタ）アクリレート、及びイソステアリル（メタ）アクリレートが挙げられる。
【００２３】
脂環式（メタ）アクリレートとしては、例えば、シクロヘキシル（メタ）アクリレート、イソボルニル（メタ）アクリレート、ジシクロペンタニル（メタ）アクリレート、及びトリシクロデシル（メタ）アクリレートが挙げられる。
【００２４】
芳香族（メタ）アクリレートとしては、例えばベンジル（メタ）アクリレート、フェノキシエチル（メタ）アクリレート、ノニルフェノールポリ(オキシエチレン)(メタ)アクリレート、及びｏ−フェニルフェノキシエチル（メタ）アクリレートが挙げられる。
【００２５】
アルコキシアルキル（メタ）アクリレートとしては、例えばメトキシエチル（メタ）アクリレート、エトキシエチル（メタ）アクリレート、及びブトキシエチル（メタ）アクリレートが挙げられる。
【００２６】
アルコキシ（ポリ）アルキレングリコール（メタ）アクリレートとしては、例えば、メトキシジエチレングリコール（メタ）アクリレート、エトキシジエチレングリコール（メタ）アクリレート、メトキシトリエチレングリコール（メタ）アクリレート、ブトキシトリエチレングリコール（メタ）アクリレート、及びメトキシジプロピレングリコール（メタ）アクリレートが挙げられる。
【００２７】
フルオロアルキル（メタ）アクリレートとしては、例えば、トリフルオロエチル（メタ）アクリレート、１Ｈ，１Ｈ，５Ｈ−オクタフルオロペンチル（メタ）アクリレートが挙げられる。
【００２８】
ジアルキルアミノアルキル（メタ）アクリレートとしては、例えば、Ｎ，Ｎ−ジメチルアミノエチル（メタ）アクリレート、及びＮ，Ｎ−ジエチルアミノエチル（メタ）アクリレートが挙げられる。
【００２９】
その他の（メタ）アクリル酸エステルとしては、例えば、テトラフルフリル(メタ)アクリレート、（メタ）アクリロイルオキシエチルフォスフェートなどが挙げられる。
【００３０】
（メタ）アクリルアミド化合物としては、例えば、（メタ）アクリルアミド、Ｎ−メチル（メタ）アクリルアミド、Ｎ−エチル（メタ）アクリルアミド、Ｎ−プロピル（メタ）アクリルアミド、Ｎ−ブチル（メタ）アクリルアミド、アクリロイルモルホリン、Ｎ，Ｎ−ジメチルアクリルアミド、及びＮ，Ｎ−ジエチルアクリルアミドが挙げられる。
【００３１】
芳香族ビニル化合物としては、例えば、スチレン、４−メチルスチレン、４−ｔｅｒｔ−ブチルスチレン、及びα−メチルスチレンが挙げられる。
【００３２】
（ａ−２）その他のラジカル重合性単量体は、エポキシ基及びヒドロキシル基からなる群より選ばれる１種以上の反応性官能基を有していてもよい。エポキシ基及びヒドロキシル基、カルボキシル基は、粘着層の凝集力及び基材との接着性の向上に寄与することができる。
【００３３】
反応性官能基としてエポキシ基を有するラジカル重合性単量体としては、例えば、グリシジル（メタ）アクリレート、及び３，４−エポキシシクロヘキシル（メタ）アクリレート等のエポキシ基を有する（メタ）アクリレートが挙げられる。
【００３４】
反応性官能基としてヒドロキシル基を有するラジカル重合性単量体としては、例えば、２−ヒドロキシエチル（メタ）アクリレート、２−ヒドロキシブチル（メタ）アクリレート、及び２−ヒドロキシプロピル（メタ）アクリレート等のヒドロキシアルキル（メタ）アクリレート、並びにポリエチレングリコールモノ（メタ）アクリレート、及びポリプロピレングリコールモノ（メタ）アクリレート等のポリアルキレングリコールモノ（メタ）アクリレートが挙げられる。
【００３５】
反応性官能基としてカルボキシル基を有するラジカル重合性単量体としては、例えば、（メタ）アクリル酸、（メタ）アクリル酸の２量体（例えば、東亜合成株式会社製アロニックスＭ５６００）、カプロラクトン変性（メタ）アクリル酸（例えば、ω−カルボキシ−ポリカプロラクトンモノアクリレート、東亞合成株式会社製アロニックスＭ５３００）、水酸基を有する（メタ）アクリレートと無水カルボン酸との開環反応により得られる化合物（例えば、フタル酸モノヒドロキシエチルアクリレート、東亞合成株式会社製アロニックスＭ５４００）、及びβ−アクリロイルオキシエチルハイドロジェンサクシネート（例えば、新中村化学株式会社製ＮＫエステル  Ａ−ＳＡ）が挙げられる。
【００３６】
（ａ−２）その他のラジカル重合性単量体に由来する単量体単位の量は、（Ａ）光反応性共重合体１００質量部に対して、９０〜９９．９９重量部であってもよい。
【００３７】
（Ａ）光反応性共重合体の重量平均分子量は、１０００００以上であってもよい。アクリル樹脂の重量平均分子量が１０００００以上であると、より優れた接着強度、耐久性が得られる。樹脂組成物の塗工性の点から、（Ａ）光反応性共重合体の重量平均分子量は１５００００以上２５０００００以下、又は２０００００以上２００００００以下であってもよい。ここで、重量平均分子量は、ゲルパーミエーション・クロマトグラフィーによって測定される標準ポリスチレン換算値を意味する。
【００３８】
（Ｂ）ラジカル重合性単量体
（Ｂ）成分として用いられるラジカル重合性単量体は、（Ａ）光反応性共重合体を希釈するとともに、紫外線などの活性エネルギー線の照射によって重合し、粘着層を構成する成分の一つとなる。
【００３９】
（Ｂ）ラジカル重合性単量体としては、（ａ−２）その他のラジカル重合性単量体として例示した化合物を使用することができる。これらの単量体は、１種単独で用いても、２種以上を併用してもよい。
【００４０】
（Ｂ）ラジカル重合性単量体は、２個以上のラジカル重合性基を有する単量体を含んでいてもよい。
【００４１】
ラジカル重合性基を２個有するラジカル重合性単量体としては、例えば、エチレングリコールジ（メタ）アクリレート、ジエチレングリコールジ（メタ）アクリレート、トリエチレングリコールジ（メタ）アクリレート、テトラエチレングリコールジ（メタ）アクリレート、ポリエチレングリコールジ（メタ）アクリレート、プロピレングリコールジ（メタ）アクリレート、ジプロピレングリコールジ（メタ）アクリレート、トリプロピレングリコールジ（メタ）アクリレート、テトラプロピレングリコールジ（メタ）アクリレート、ポリプロピレングリコールジ（メタ）アクリレート、エトキシ化ポリプロピレングリコールジ（メタ）アクリレート、１，３−ブタンジオールジ（メタ）アクリレート、１，４−ブタンジオールジ（メタ）アクリレート、ネオペンチルグリコールジ（メタ）アクリレート、３−メチル−１，５−ペンタンジオールジ（メタ）アクリレート、１，６−ヘキサンジオールジ（メタ）アクリレート、２−ブチル−２−エチル−１，３−プロパンジオールジ（メタ）アクリレート、１，９−ノナンジオールジ（メタ）アクリレート、１，１０−デカンジオールジ（メタ）アクリレート、グリセリンジ（メタ）アクリレート、トリシクロデカンジメタノール（メタ）アクリレート、エトキシ化２−メチル−１，３−プロパンジオールジ（メタ）アクリレート等の脂肪族（メタ）アクリレート；シクロヘキサンジメタノール（メタ）アクリレート、エトキシ化シクロヘキサンジメタノール（メタ）アクリレート、プロポキシ化シクロヘキサンジメタノール（メタ）アクリレート、エトキシ化プロポキシ化シクロヘキサンジメタノール（メタ）アクリレート、トリシクロデカンジメタノール（メタ）アクリレート、エトキシ化トリシクロデカンジメタノール（メタ）アクリレート、プロポキシ化トリシクロデカンジメタノール（メタ）アクリレート、エトキシ化プロポキシ化トリシクロデカンジメタノール（メタ）アクリレート、エトキシ化水添ビスフェノールＡジ（メタ）アクリレート、プロポキシ化水添ビスフェノールＡジ（メタ）アクリレート、エトキシ化プロポキシ化水添ビスフェノールＡジ（メタ）アクリレート、エトキシ化水添ビスフェノールＦジ（メタ）アクリレート、プロポキシ化水添ビスフェノールＦジ（メタ）アクリレート、エトキシ化プロポキシ化水添ビスフェノールＦジ（メタ）アクリレート等の脂環式（メタ）アクリレート；エトキシ化ビスフェノールＡジ（メタ）アクリレート、プロポキシ化ビスフェノールＡジ（メタ）アクリレート、エトキシ化プロポキシ化ビスフェノールＡジ（メタ）アクリレート、エトキシ化ビスフェノールＦジ（メタ）アクリレート、プロポキシ化ビスフェノールＦジ（メタ）アクリレート、エトキシ化プロポキシ化ビスフェノールＦジ（メタ）アクリレート、エトキシ化ビスフェノールＡＦジ（メタ）アクリレート、プロポキシ化ビスフェノールＡＦジ（メタ）アクリレート、エトキシ化プロポキシ化ビスフェノールＡＦジ（メタ）アクリレート、エトキシ化フルオレン型ジ（メタ）アクリレート、プロポキシ化フルオレン型ジ（メタ）アクリレート、エトキシ化プロポキシ化フルオレン型ジ（メタ）アクリレート等の芳香族（メタ）アクリレート；エトキシ化イソシアヌル酸ジ（メタ）アクリレート、プロポキシ化イソシアヌル酸ジ（メタ）アクリレート、エトキシ化プロポキシ化イソシアヌル酸ジ（メタ）アクリレート等の複素環式（メタ）アクリレート；これらのカプロラクトン変性体；ネオペンチルグリコール型エポキシ（メタ）アクリレート等の脂肪族エポキシ（メタ）アクリレート；シクロヘキサンジメタノール型エポキシ（メタ）アクリレート、水添ビスフェノールＡ型エポキシ（メタ）アクリレート、水添ビスフェノールＦ型エポキシ（メタ）アクリレート等の脂環式エポキシ（メタ）アクリレート；レゾルシノール型エポキシ（メタ）アクリレート、ビスフェノールＡ型エポキシ（メタ）アクリレート、ビスフェノールＦ型エポキシ（メタ）アクリレート、ビスフェノールＡＦ型エポキシ（メタ）アクリレート、フルオレン型エポキシ（メタ）アクリレート等の芳香族エポキシ（メタ）アクリレートが挙げられる。
【００４２】
ラジカル重合性基を分子内に３個以上有するラジカル重合性単量体としては、例えば、トリメチロールプロパントリ（メタ）アクリレート、エトキシ化トリメチロールプロパントリ（メタ）アクリレート、プロポキシ化トリメチロールプロパントリ（メタ）アクリレート、エトキシ化プロポキシ化トリメチロールプロパントリ（メタ）アクリレート、ペンタエリスリトールトリ（メタ）アクリレート、エトキシ化ペンタエリスリトールトリ（メタ）アクリレート、プロポキシ化ペンタエリスリトールトリ（メタ）アクリレート、エトキシ化プロポキシ化ペンタエリスリトールトリ（メタ）アクリレート、ペンタエリスリトールテトラ（メタ）アクリレート、エトキシ化ペンタエリスリトールテトラ（メタ）アクリレート、プロポキシ化ペンタエリスリトールテトラ（メタ）アクリレート、エトキシ化プロポキシ化ペンタエリスリトールテトラ（メタ）アクリレート、ジトリメチロールプロパンテトラアクリレート、ジペンタエリスリトールヘキサ（メタ）アクリレート等の脂肪族（メタ）アクリレート；エトキシ化イソシアヌル酸トリ（メタ）アクリレート、プロポキシ化イソシアヌル酸トリ（メタ）アクリレート、エトキシ化プロポキシ化イソシアヌル酸トリ（メタ）アクリレート等の複素環式（メタ）アクリレート；これらのカプロラクトン変性体；フェノールノボラック型エポキシ（メタ）アクリレート、クレゾールノボラック型エポキシ（メタ）アクリレート等の芳香族エポキシ（メタ）アクリレートが挙げられる。
【００４３】
（Ａ）成分及び（Ｂ）成分の含有量
（Ａ）光反応性共重合体の含有量は、（Ａ）光反応性共重合体及び（Ｂ）ラジカル重合性単量体の合計量を１００質量部として、１〜９５重量部、２〜５０質量部又は５〜２０質量部であってもよい。（Ｂ）ラジカル重合性単量体の含有量は、（Ａ）光反応性共重合体及び（Ｂ）ラジカル重合性単量体の合計量を１００質量部として、５〜９９重量部、５０〜９８質量部又は８０〜９５質量部であってもよい。（Ａ）光反応性共重合体と（Ｂ）ラジカル重合性単量体との比率は、塗工性、硬化膜の特性などを勘案して決めることができる。
【００４４】
（Ｃ）光重合開始剤
一実施形態に係る樹脂組成物は、活性エネルギー線硬化性を付与するなどの目的で、光重合開始剤を更に含有してもよい。光重合開始剤を含有する樹脂組成物は、活性エネルギー線硬化型樹脂組成物として機能することができる。
【００４５】
光重合開始剤は、光照射により分解してラジカルを発生して重合を開始させることができる化合物であれば、特に制限されない。光重合開始剤の具体例としては、アセトフェノン、アセトフェノンベンジルケタール、１−ヒドロキシシクロヘキシルフェニルケトン、２，２−ジメトキシ−１，２−ジフェニルエタン−１−オン、キサントン、フルオレノン、ベンズアルデヒド、フルオレン、アントラキノン、トリフェニルアミン、カルバゾール、３−メチルアセトフェノン、４−クロロベンゾフェノン、４，４’−ジメトキシベンゾフェノン、４，４’−ジアミノベンゾフェノン、ベンゾインプロピルエーテル、ベンゾインエチルエーテル、ベンジルジメチルケタール、１−（４−イソプロピルフェニル）−２−ヒドロキシ−２−メチルプロパン−１−オン、２−ヒドロキシ−２−メチル−１−フェニルプロパン−１−オン、チオキサントン、ジエチルチオキサントン、２−イソプロピルチオキサントン、２−クロロチオキサントン、２−メチル−１−［４−（メチルチオ）フェニル］−２−モルフォリノ−プロパン−１−オン、２−ベンジル−２−ジメチルアミノ−１−（４−モルフォリノフェニル）−ブタノン−１，４−（２−ヒドロキシエトキシ）フェニル−（２−ヒドロキシ−２−プロピル）ケトン、２，４，６−トリメチルベンゾイルジフェニルフォスフィンオキサイド、ビス−（２，６−ジメトキシベンゾイル）−２，４，４−トリメチルペンチルフォスフィンオキシド、及びオリゴ（２−ヒドロキシ−２−メチル−１−（４−（１−メチルビニル）フェニル）プロパノン）が挙げられる。これらの化合物は、１種単独で用いても、２種以上を併用してもよい。
【００４６】
光重合開始剤の含有量は、（Ａ）光反応性共重合体及び（Ｂ）ラジカル重合性単量体の合計量を１００質量部として、０．０１〜１０質量部、０．１〜６質量部、又は０．５〜５質量部であってもよい。光重合性化合物の含有量がこの範囲であることで特に良好な光重合性が得られる。
【００４７】
（溶剤）
一実施形態に係る樹脂組成物は、溶剤を実質的に含有しない、無溶剤型の樹脂組成物である。無溶剤型の樹脂組成物における溶剤の含有量は、樹脂組成物の質量を基準として、例えば１質量％以下である。
【００４８】
（その他の成分）
一実施形態に係る樹脂組成物は、本発明の趣旨を逸脱しない範囲で、その他の成分を含んでいてもよい。
【００４９】
例えば、樹脂組成物が、屈折率などの光学特性の調節のために、無機微粒子を含んでもよい。無機微粒子の平均粒子径は、１〜１０００ｎｍ、又は５〜２００ｎｍであってもよい。無機微粒子は、例えば、二酸化ケイ素粒子、酸化錫粒子、炭酸カルシウム粒子、酸化ジルコニウム粒子、タルク、カオリン、硫酸バリウム粒子、二酸化チタン粒子、酸化アルミニウム粒子および硫酸カルシウム粒子などが挙げられる。二酸化チタン粒子、酸化アルミニウム粒子、二酸化ケイ素粒子、及び酸化ジルコニウム粒子からなる群より選ばれる少なくとも１種であり得る。無機微粒子は、表面処理されていてもよい。
【００５０】
樹脂組成物は、防汚剤、難燃剤、酸化防止剤、分散剤、紫外線吸収剤、顔料、可塑剤、界面活性剤、チクソトロピー化剤等の添加剤を含んでいてもよい。これら添加剤は１種、又は２種類以上を併用してもよい。
【００５１】
（粘着フィルム）
一実施形態に係る樹脂組成物は、プラスチックフィルム基材（特に、透明プラスチックフィルム基材）のような基材上に粘着層を形成して、基材及び基材上に形成された粘着層から構成される粘着フィルムを得るための粘着剤組成物（特に、無溶剤型粘着剤組成物）として好適に使用できる。粘着層は、樹脂組成物を含む膜が硬化して形成された硬化膜であることができる。
【００５２】
プラスチックフィルム基材の具体例としては、ポリエチレンテレフタレート（ＰＥＴ）、トリアセチルセルロース（ＴＡＣ）、ポリエチレンナフタレート（ＰＥＮ）、ポリメチルメタクリレート（ＰＭＭＡ）、ポリカーボネート（ＰＣ）、ポリイミド（ＰＩ）、ポリエチレン（ＰＥ）、ポリプロピレン（ＰＰ）、ポリビニルアルコール（ＰＶＡ）、ポリ塩化ビニル（ＰＶＣ）、シクロオレフィンコポリマー（ＣＯＣ）、シクロオレフィンポリマー（ＣＯＰ）、含ノルボルネン樹脂、ポリエーテルスルホン、セロファン、芳香族ポリアミド又はこれらの組み合わせのフィルムが挙げられる。
【００５３】
必要に応じて、密着性向上等の理由から、プラスチックフィルム基材に、コロナ処理、プラズマ処理といった表面処理が施されていてもよい。同じ理由から、プラスチックフィルム基材に下塗り剤（プライマー）を塗布してもよい。
【００５４】
基材の厚さは、特に制限されないが、１０〜３００μｍであってもよい。粘着層の厚さは、０．５〜５００μｍであってもよい。無溶剤型の活性エネルギー線硬化性粘着剤組成物は、溶剤を含有していないため、熱硬化型粘着剤組成物と比較して、１００μｍ以上の厚みのある粘着層を形成するのに有利である。
【００５５】
粘着層は、基材の片面上に設けられていてもよいし、基材の両面上に設けられていてもよい。粘着層は、基材の表面の全面を覆っていてもよいし、一部を覆っていてもよい。粘着層と基材との間に何らかの層（プライマー層等）が設けられていてもよい。
【００５６】
粘着フィルムは、例えば、基材上に樹脂組成物の膜を形成する工程と、活性エネルギー線等によって樹脂組成物を硬化させて、樹脂組成物の硬化膜を粘着層として形成させる工程とを含む方法により、製造することができる。
【００５７】
樹脂組成物の膜を形成する方法、又は樹脂組成物を基材に塗布する方法としては、通常の塗工方式又は印刷方式を適用することができる。具体的には、例えば、リバースコーティング、トランスファロールコーティング、グラビアロールコーティング、キスコーティング、キャストコーティング、スプレーコーティング、スピンコーティング、ディップコーティング、スロットオリフィスコーティング、エアドクターコーティング、バーコーティング、ブレードコーティング、ダムコーティング、及びダイコーティング等のコーティング、並びに、グラビア印刷等の凹版印刷、及びスクリーン印刷等の孔版印刷を含む印刷が利用できる。なお、ホットメルト塗工による粘着層形成について、特開２００６−２９９０１７号公報などに記載されているが、この工法は実質的に想定されない。
【００５８】
樹脂組成物を硬化させるための活性エネルギー線は、紫外線、可視光、電子線等を使用することができる。加熱による硬化を併用してもよい。この場合、樹脂組成物が熱ラジカル重合開始剤を含んでいてもよい。
【００５９】
一実施形態に係る樹脂組成物から形成された粘着層は、優れたせん断接着強度を有する。せん断接着強度は、２枚の平板またはフィルムを粘着層で貼り合わせて、所定の速度で試験片を引っ張り、粘着層にせん断方向の変形を加えたときの荷重を測定する方法により、評価することができる。せん断接着強度が高いほど、貼り合わせた被着体の剥離及びずれが生じにくい。
【００６０】
一実施形態に係る樹脂組成物から形成された粘着層は、優れた保持力を有しており、耐久性に優れる。粘着層の保持力は、２枚の平板またはフィルムを粘着層で貼り合わせ、所定の重量を有する分銅を吊り下げて所定の温度で保持したときに、貼り合わせた部分が剥がれて分銅が落下するまでの時間を測定する方法により、評価することができる。保持力が高いほど、長期間に渡り、貼り合わせた被着体の剥離及びずれが生じにくい。
【００６１】
一実施形態に係る樹脂組成物を硬化させて形成される粘着層は、透明であってもよい。具体的には、粘着層のヘイズが１％以下であってもよい。
【実施例】
【００６２】
以下、実施例を挙げて本発明についてより具体的に説明する。ただし、本発明はこれらの実施例に制限されるものではない。
【００６３】
１．アクリル樹脂の合成
（合成例１）
ブチルアクリレート（ＢＡ）９４質量部と、ヒドロキシエチルメタクリレート（ＨＥＭＡ）１質量部と、ベンゾフェノンメタクリレート、メチルメタクリレート及びメタクリル酸を含む単量体混合物（Ｖｉｓｉｏｍｅｒ６９７６、エボニック  インダストリーズ株式会社製、ベンゾフェノンメタクリレート３０質量％含有。）５質量部とを含む混合物を調製した。そこに、重合開始剤としてラウロイルパーオキサイド８ｐｐｍを添加して、８０℃に昇温し、単量体の一部を重合させて、アクリル樹脂（ポリマ）を光反応性共重合体として含む部分重合物を得た。部分重合物に含まれるアクリル樹脂（ポリマ）の重量平均分子量は１１０万で、アクリル樹脂（ポリマ）の濃度は１０質量％であった。
【００６４】
アクリル樹脂の重量平均分子量は、ゲルパーミエーションクロマトグラフィー（ＧＰＣ）法により測定される、標準ポリスチレン検量線によって換算して得た値である。ＧＰＣ法の測定条件は以下の通りである。合成例２におけるアクリル樹脂の重量平均分子量も同じ条件で測定した。
装置：東ソー株式会社製  ＨＬＣ−８３２０ＧＰＣ（ＲＩ検出器内蔵）
検出器：ＲＩ（示差屈折計）
溶媒：純正１級ＴＨＦ（テトラヒドロフラン）
ガードカラム：ＴＳＫ−ｇｕａｒｄｃｏｌｕｍｎ  ＳｕｐｅｒＭＰ(ＨＺ)−Ｈ（1本）
ガードカラムサイズ：４．６ｍｍ（ＩＤ）×２０ｍｍ
カラム：東ソー株式会社製  ＴＳＫ−ＧＥＬＳｕｐｅｒＭｕｌｉｔｉｐｏｒｅ  ＨＺ−Ｈ（３本連結）
カラムサイズ：４．６ｍｍ（ＩＤ）×１５０ｍｍ
温度：４０℃
試料濃度：０．０１ｇ／５ｍＬ
注入量：１０μＬ
流量：０．３５ｍＬ/ｍｉｎ
【００６５】
（合成例２）
各重合性単量体の量を以下のように変更したこと以外は合成例１と同様にして、アクリル樹脂を含む部分重合物を得た。
ＢＡ：９４質量部／ＨＥＭＡ：１質量部／メチルメタクリレート：４．５質量部／メタクリル酸：０．５質量部。
得られたアクリル樹脂の重量平均分子量は１２０万、アクリル樹脂（ポリマ）の濃度は１０質量％であった。
【００６６】
２．紫外線硬化型粘着剤組成物の調製
アクリル樹脂を含む部分重合物、トリメチロールプロパントリアクリレート（ＴＭＰＴＡ）及び光重合開始剤を、表１に示す比率で混合し、均一な紫外線硬化型粘着剤組成物を得た。表中のＴＭＰＴＡ及び光重合開始剤の比率は、部分重合物の質量を基準とする値である。
【００６７】
３．評価
得られた紫外線硬化型粘着剤組成物を、離型処理ポリエチレンテレフタレート（ＰＥＴ）フィルム上にバーコーターを用いて塗布した。塗膜上に別の離型処理ＰＥＴフィルムを重ね、コンベア式高圧水銀灯を用いて、積算光量２０００ｍＪ／ｃｍ２、照度８０ｍＷ／ｃｍ２で紫外線を照射して紫外線硬化型粘着剤組成物を硬化させ、粘着層（膜厚５０μｍ）を形成させた。
【００６８】
紫外線硬化型粘着剤組成物の硬化膜（粘着層）を有する各粘着フィルムに関して、以下の評価を行った。評価結果を表２に示す。
【００６９】
せん断接着強度
幅２５ｍｍ、長さ２５ｍｍの大きさに切断した粘着フィルムの粘着層で、幅３０ｍｍの易接着ＰＥＴフィルム（厚さ７５μｍ）とガラス板を貼り合わせて試験片を得た。この試験片から易接着ＰＥＴフィルムを引き剥がす引張試験を引張試験機（島津製作所製  オートグラフＡＧＳ−Ｘ）を用いて行い、せん断接着強度を測定した。測定条件は以下の通りである。
引張速度：３０ｍｍ／分
【００７０】
保持力
幅２５ｍｍ、長さ２５ｍｍの大きさに切断した粘着フィルムの粘着層で２枚の鉄板（幅７０ｍｍ×長さ７５ｍｍ）を、長さ２５ｍｍの部分で重なるように貼り合わせたものを試験片とした。６０℃の乾燥機内に試験片を吊るし、下側の鉄板に１ｋｇの分銅を吊り下げ、接着面がはがれて鉄板が落下するまでの時間を測定した。
【００７１】
【表１】
2019081837.tif 000004
光重合開始剤Ａ：１−ヒドロキシシクロヘキシルフェニルケトン 
光重合開始剤Ｂ：ベンゾフェノン
【００７２】
【表２】
2019081837.tif 000005
【００７３】
表２に示されるように、実施例１の粘着剤組成物によれば、せん断接着強度及び保持力に優れた粘着フィルムが得られることが確認された。実施例１の粘着剤組成物において、光重合開始剤として機能するベンゾフェノンが粘着剤組成物中のポリマ成分と化学的に結合しているため、ベンゾフェノンをポリマ成分とは別に添加した例（比較例２）と比較しても、優れたせん断接着強度及び保持力が発現した。
【産業上の利用可能性】
【００７４】
以上説明したように、本発明の樹脂組成物は、粘着フィルム、粘着テープ、粘着ラベル等に用いる粘着剤組成物として好適である。
【００７５】
本発明の樹脂組成物は、活性エネルギー線等によって硬化し、基材上に粘着層を形成するめの無溶剤型粘着剤組成物（活性エネルギー線硬化型樹脂組成物）として好適に用いることができる。
【００７６】
例えば、ＰＥＴフィルム、ＰＣフィルム又はＰＭＭＡフィルム上に本発明の樹脂組成物（特に、活性エネルギー線硬化型樹脂組成物）の硬化膜を形成させて得られる粘着フィルムは、各種光学フィルム、インモールド成型用フィルム、インプリント形状転写用フィルム等として好適に使用できる。言い換えると、本発明に係る樹脂組成物を、各種光学フィルム用粘着剤組成物、インモールド成型用活性エネルギー線硬化型樹脂組成物、インプリント形状転写用活性エネルギー線硬化型樹脂組成物等として用いることができる。
【００７７】
トリアセテートセルロース（ＴＡＣ）フィルム上に本発明の樹脂組成物（特に、活性エネルギー線硬化型樹脂組成物）の硬化膜を形成させて得られる粘着フィルムは、偏光板などとして好適に使用できる。言い換えると、本発明に係る樹脂組成物を、偏光板用粘着剤組成物として用いることができる。
【００７８】
ＣＯＰフィルム上に本発明の樹脂組成物（特に、活性エネルギー線硬化型樹脂組成物）の硬化膜を形成させて得られる粘着フィルムは、位相差フィルム、透明導電フィルムの支持基材等として好適に使用できる。言い換えると、本発明に係る樹脂組成物を、位相差フィルム用粘着剤組成物、透明導電フィルムの支持基材用粘着剤組成物等として用いることができる。
【００７９】
ＰＥＮフィルム上に本発明の樹脂組成物（特に、活性エネルギー線硬化型樹脂組成物）の硬化膜を形成させて得られる粘着フィルムは、有機ＥＬディスプレイの電子回路基板等として好適に使用できる。言い換えると、本発明の樹脂組成物を、有機ＥＬディスプレイの電子回路基板用粘着剤組成物として用いることができる。
【００８０】
ＰＰフィルム、又はＰＥフィルム上に本発明の樹脂組成物（特に、活性エネルギー線硬化型樹脂組成物）の硬化膜を形成させて得られる粘着フィルムは、建材フィルム等として好適に使用できる。言い換えると、本発明の樹脂組成物を、建材フィルム用粘着剤組成物として用いることができる。
【００８１】
ＰＩフィルム上に本発明の樹脂組成物（特に、活性エネルギー線硬化型樹脂組成物）の硬化膜を形成させて得られる粘着フィルムは、各種絶縁材料として好適に使用できる。言い換えると、本発明の樹脂組成物を、絶縁材料用粘着剤組成物として用いることができる。